(57)【要約】【課題】所定形状及び寸法に裁断したときに、裁断された端縁部における側面発光型光ファイバーのほつれが抑えられる車両内装用表皮材を提供する。【解決手段】樹脂製の車両内装用基体に接合される車両内装用表皮材において、経糸又は緯糸として、合成樹脂繊維１ｂ、１ａ、側面発光型光ファイバー２及び熱融着性繊維を用いて製織された織物を備え、合成樹脂繊維１ｂと、これに隣接する側面発光型光ファイバー２と、が各々の長さ方向において熱融着性繊維により接合されている（接合部３ａ参照）。また、隣り合う合成樹脂繊維の間に、複数の側面発光型光ファイバーが織り込まれているときも、隣接する側面発光型光ファイバーが各々の長さ方向において熱融着性繊維により接合されていることが好ましい。更に、熱融着性繊維は、マルチフィラメントと、マルチフィラメントより融点の低い熱融着糸と、が撚られているものであり、このマルチフィラメントは、接合の後、構成糸として残存することが好ましい。【選択図】図１
2018199888.tif 000002
【特許請求の範囲】
【請求項１】
樹脂製の車両内装用基体に接合される車両内装用表皮材において、
経糸又は緯糸として、合成樹脂繊維、側面発光型光ファイバー及び熱融着性繊維を用いて製織された織物を備え、
前記合成樹脂繊維と、前記合成樹脂繊維に隣接する前記側面発光型光ファイバーと、が各々の長さ方向において前記熱融着性繊維により接合されていることを特徴とする車両内装用表皮材。
【請求項２】
隣り合う前記合成樹脂繊維の間に、複数の前記側面発光型光ファイバーが織り込まれており、隣接する前記側面発光型光ファイバーが各々の長さ方向において前記熱融着性繊維により接合されている請求項１に記載の車両内装用表皮材。
【請求項３】
前記熱融着性繊維は、マルチフィラメントと、前記マルチフィラメントより融点の低い熱融着糸と、が撚られているものである請求項１又は２に記載の車両内装用表皮材。
【請求項４】
前記マルチフィラメントは、前記接合の後、構成糸として残存する請求項３に記載の車両内装用表皮材。
【発明の詳細な説明】
【技術分野】
【０００１】
本発明は、合成樹脂繊維、側面発光型光ファイバー、及び熱融着性繊維を用いて製織された織物において、隣接する合成樹脂繊維と側面発光型光ファイバーとが長さ方向において接合され、所定形状及び寸法に裁断したときに、裁断された端縁部における側面発光型光ファイバーのほつれが抑えられる車両内装用表皮材に関する。
【背景技術】
【０００２】
インターネットの普及等とともに、光通信などの技術分野において光ファイバーの使用が拡大している。また、一端から入射した光を他端に導いて光を伝送させることができるという光ファイバーの特性に基づき、各種の照明及びディスプレー等の用途でも用いられている。
【０００３】
例えば、複数本の光ファイバーの経糸と普通糸からなる経糸が交互に配列され、光ファイバーの表裏に配列された緯糸と、普通糸からなる経糸、又は所定の間隔で配列された連結経糸が交錯して一体化された光ファイバー織物が知られている（例えば、特許文献１参照。）。そして、この光ファイバー織物では、普通糸からなる経糸と緯糸による光ファイバーの表面の覆われ方により、織物表面側における光ファイバーの露出度が低い領域と高い領域とで織物面にパターンが形成され、光ファイバーの側面漏光により、鮮明な発光パターンが表現されると説明されている。
【先行技術文献】
【特許文献】
【０００４】
【特許文献１】特開２０１６−３７６８８号公報
【発明の概要】
【発明が解決しようとする課題】
【０００５】
特許文献１に記載された光ファイバー織物では、普通糸からなる経糸と緯糸による光ファイバーの表面の覆われ方により、光ファイバーの側面漏光によって、鮮明な発光パターンが表現される。しかし、特許文献１には、光ファイバー織物を所定形状及び寸法に裁断したときに、裁断された端縁部における光ファイバーのほつれを抑えることについては全く言及されていない。
【０００６】
また、従来、合成樹脂繊維等を用いて製織された織物では、所定形状及び寸法に裁断したときに、裁断された端縁部において繊維がほつれ易い場合、熱融着糸を織り込むことにより、ほつれが抑えられている。更に、モノフィラメントであるとともに、断面が略円形であり、滑り易い光ファイバーを織り込んだ織物２０（図８及び図８のＢ−Ｂ断面を表す図９参照）では、裁断時に特に光ファイバーがほつれ易く、このほつれを抑えるため熱融着糸の使用が考えられる。
【０００７】
上述のように、光ファイバーのほつれを抑えるため熱融着糸を使用することが考えられるが、熱融着糸はそのまま用いられるのではなく、通常、マルチフィラメントと撚り合わせた繊度の大きい熱融着性繊維として使用される。そのため、例えば、光ファイバーを緯糸とし、熱融着性繊維を経糸として製織した場合、繊度の大きい熱融着性繊維は間隔をおいて織り込まざるを得ず、光ファイバーと熱融着性繊維とは点状に接触することになる。その結果、光ファイバーを十分に固定することができず、裁断時に光ファイバーがほつれてしまうことがあり得る。
【０００８】
本発明は、上述の従来技術の状況に鑑みてなされたものであり、合成樹脂繊維、側面発光型光ファイバー、及び熱融着性繊維を用いて製織された織物において、隣接する合成樹脂繊維と、側面発光型光ファイバーと、が長さ方向において接合され、所定形状及び寸法に裁断したときに、裁断された端縁部における側面発光型光ファイバーのほつれが抑えられる車両内装用表皮材を提供することを目的とする。
【課題を解決するための手段】
【０００９】
本発明は、以下のとおりである。
１．樹脂製の車両内装用基体に接合される車両内装用表皮材において、
経糸又は緯糸として、合成樹脂繊維、側面発光型光ファイバー及び熱融着性繊維を用いて製織された織物を備え、
前記合成樹脂繊維と、前記合成樹脂繊維に隣接する前記側面発光型光ファイバーと、が各々の長さ方向において前記熱融着性繊維により接合されていることを特徴とする車両内装用表皮材。
２．隣り合う前記合成樹脂繊維の間に、複数の前記側面発光型光ファイバーが織り込まれており、隣接する前記側面発光型光ファイバーが各々の長さ方向において前記熱融着性繊維により接合されている前記１．に記載の車両内装用表皮材。
３．前記熱融着性繊維は、マルチフィラメントと、前記マルチフィラメントより融点の低い熱融着糸と、が撚られているものである前記１．又は２．に記載の車両内装用表皮材。
４．前記マルチフィラメントは、前記接合の後、構成糸として残存する前記３．に記載の車両内装用表皮材。
【発明の効果】
【００１０】
本発明の車両内装用表皮材は、経糸又は緯糸として、合成樹脂繊維、側面発光型光ファイバー及び熱融着性繊維を用いて製織された織物を備え、合成樹脂繊維と、この合成樹脂繊維に隣接する側面発光型光ファイバーと、が各々の長さ方向において熱融着性繊維により接合されている。
このように、合成樹脂繊維と、これに隣接する側面発光型光ファイバーと、が長さ方向において熱融着性繊維により接合されていることにより、車両内装用表皮材を所定形状及び寸法に裁断するときに、モノフィラメントであるとともに、断面が略円形で滑り易い側面発光型光ファイバーのほつれを十分に抑えることができる。また、多くの熱融着性繊維を用いることなく、側面発光型光ファイバーを十分に固定することができるためコスト面でも有利である。
また、隣り合う合成樹脂繊維の間に、複数の側面発光型光ファイバーが織り込まれており、隣接する側面発光型光ファイバーが各々の長さ方向において熱融着性繊維により接合されている場合は、隣り合う合成樹脂繊維間に複数の側面発光型光ファイバーが連続して織り込まれているにも拘わらず、車両内装用表皮材の裁断時に、側面発光型光ファイバーのほつれを十分に抑えることができる。
更に、熱融着性繊維が、マルチフィラメントと、マルチフィラメントより融点の低い熱融着糸と、が撚られているものである場合は、製織時には、織り込む繊維としての十分な強度を有し、合成樹脂繊維と側面発光型光ファイバーとの間、及び隣り合う側面発光型光ファイバー間に、確実に、且つ容易に織り込むことができ、裁断時の側面発光型光ファイバーのほつれを十分に抑えることができる。
また、マルチフィラメントが、接合の後、構成糸として残存する場合は、熱融着性繊維が有する熱融着糸が溶融し、合成樹脂繊維と側面発光型光ファイバーとの間等を接合させた後も車両内装用表皮材の強度などが低下することがない。
【図面の簡単な説明】
【００１１】
【図１】本発明に係る車両内装用表皮材の一部の模式的な平面図である。
【図２】図１の車両内装用表皮材のＡ−Ａ断面を表す模式的な断面図である。
【図３】図２の一部を拡大して表す模式的な断面図である。
【図４】図１の車両内装用表皮材が車両内装用基体に接合された形態を表す模式的な斜視図である。
【図５】本発明の車両内装用表皮材の製造に使用される織物の模式的な平面図である。
【図６】図５の織物のａ−ａ断面を表す模式的な断面図である。
【図７】熱融着性繊維の一例の模式的な正面図である。
【図８】熱融着性繊維が織り込まれていない従来の車両内装用表皮材の製造に使用される織物の模式的な平面図である。
【図９】図８の織物のＢ−Ｂ断面を表す模式的な断面図である。
【発明を実施するための形態】
【００１２】
以下、本発明を、図も参照しながら詳しく説明する。
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１３】
本発明の車両内装用表皮材１００（図１、図１のＡ−Ａ断面を表す図２及び図２の一部を拡大して表す図３参照）は、樹脂製の車両内装用基体４に接合される（図４参照）。また、経糸又は緯糸として、合成樹脂繊維１ｂ、１ａ、側面発光型光ファイバー２及び熱融着性繊維３を用いて製織された織物１０（図５及び図５のａ−ａ断面を表す図６参照）を備え、合成樹脂繊維１ｂ、１ａと、合成樹脂繊維１ｂ、１ａに隣接する側面発光型光ファイバー２と、が各々の長さ方向において融着性繊維３により接合されている（図１〜３の接合部３ａ参照）ことを特徴とする。
【００１４】
織物１０は、経糸又は緯糸として、合成樹脂繊維１ｂ、１ａ、側面発光型光ファイバー２、及び熱融着性繊維３を用いて織製される。また、合成樹脂繊維１ｂ、１ａと、この合成樹脂繊維１ｂ、１ａに隣接する側面発光型光ファイバー２との間には、熱融着性繊維３が織り込まれる。従って、側面発光型光ファイバー２が緯糸として織り込まれるときは、熱融着性繊維３も緯糸として織り込まれ、側面発光型光ファイバー２に隣接する合成樹脂繊維も緯糸１ｂとして織り込まれる。一方、側面発光型光ファイバー２が経糸として織り込まれるときは、熱融着性繊維３も経糸として織り込まれ、側面発光型光ファイバー２に隣接する合成樹脂繊維も経糸１ａとして織り込まれる。
【００１５】
合成樹脂繊維１ｂ、１ａ、側面発光型光ファイバー２、及び熱融着性繊維３の各々が、経糸として織り込まれるか、緯糸として織り込まれるかは、上述のとおりであるが、製織に用いる織機は特に限定されない。織機としては、例えば、レピア織機（伊国、イテマウィービング社製、型式「Ｇ６５００、Ｒ９５００」）、ジャカード織機（仏国、ストーブリ社製、型式「ＣＸ８８０、ＤＸ１１０、ＬＸ１６０２、ＳＸＢ」）、ドビー織機（仏国、ストーブリ社製、型式「ＵＶＩＶＡＬ５００」）等が挙げられる。
【００１６】
合成樹脂繊維１ｂ、１ａはマルチフィラメントであってもよく、モノフィラメントであってもよいが、マルチフィラメントが多用される。合成樹脂繊維１ｂ、１ａの繊度も特に限定されず、側面発光型光ファイバー２及び熱融着性繊維の各々の繊度等を勘案し、製織のし易さ、織物１０の物性などを考慮して設定すればよい。
【００１７】
合成樹脂繊維１ｂ、１ａの材質も特に限定されず、各種の合成樹脂からなる繊維を用いることができる。この合成樹脂としては、ナイロン６、ナイロン６６等のポリアミド系樹脂、ポリエチレンテレフタレート、ポリブチレンテレフタレート、ポリトリメチレンテレフタレート等のポリエステル系樹脂、ポリアクリル系樹脂、ポリプロピレン等のポリオレフィン系樹脂などが挙げられる。合成樹脂としては、特にポリアミド系樹脂及びポリエステル系樹脂が好ましい。
【００１８】
光ファイバーは、通常、コア層とクラッド層とから構成されており、コア層の外周をクラッド層が被覆した構造を有する。また、コア層及びクラッド層は、それぞれ単層でもよく、複数層が積層された形態であってもよい。そして、コア層及びクラッド層の各々の材質、屈折率、反射率等により、側面から適度に漏光し、発光する側面発光型光ファイバー２とすることができる。具体的には、例えば、コア層に散乱物質を配合することにより、コア層とクラッド層との境界部での全反射を生じることなく、側面から散乱光が漏光するもの、及びクラッド層の一部が除去されて、側面から漏光するものが挙げられる。
【００１９】
光ファイバーとしては、樹脂製光ファイバー、石英系光ファイバー等の各種のものがあるが、本発明では、合成樹脂繊維１ｂ、１ａ及び熱融着性繊維３とともに、織物１０の経糸又は緯糸として織り込まれる光ファイバーである。そのため、柔軟で曲げ衝撃性等に優れ、容易に製織することができる樹脂製の側面発光型光ファイバー２が用いられる。
【００２０】
更に、既存の樹脂製光ファイバー等の側面発光型光ファイバー２の直径は０．１〜１０ｍｍ程度であるが、製織のし易さ、発光ムラの低減、又は汎用性の観点から、直径が０．１５〜１．５ｍｍ、特に０.１５〜１．０ｍｍ、更には０．１５〜０．４ｍｍの側面発光型光ファイバー２を用いることが好ましい。また、樹脂製の側面発光型光ファイバー２の繊度は、コア層及びクラッド層を構成する各々の樹脂の種類にもよるが、例えば、前述のように、直径が０．２５ｍｍであるときに、繊度が略６０７ｄｔｅｘの側面発光型光ファイバー２が挙げられ、好ましい繊度の範囲は、合成樹脂繊維１ｂ、１ｂ及び熱融着性繊維３の各々の繊度との好ましい繊度比により設定すればよい。
【００２１】
樹脂製光ファイバーのコア層としては、ポリメチルメタクリレート、ポリエチルメタクリレート、ポリエチルアクリレート等のアクリル樹脂、ポリカーボネート樹脂、ポリスチレン樹脂、及びポリオレフィン系樹脂等の優れた透明性を有する樹脂が用いられていることが好ましい。更に、クラッド層としては、フッ化ビニリデン樹脂、フッ化ビニリデンテトラフルオロエチレン共重合樹脂、ポリクロロトリフルオロエチレン樹脂、トリフルオロイソプロピルメタクリレート樹脂等の優れた透明性を有するとともに、コア層より屈折率が小さい樹脂が用いられていることが好ましい。
【００２２】
また、車両内装用表皮材１００に織り込まれた側面発光型光ファイバー２を発光させるためには、複数本の側面発光型光ファイバー２の先端部が束ねられ、その端面と対向する位置に光源が配置される。光源は特に限定されないが、通常、ＬＥＤが用いられる。そして、ＬＥＤ光源から束ねられた側面発光型光ファイバー２の端面に向けて光を照射させ、導光させることで、側面発光型光ファイバー２が発光する。更に、複数本の側面発光型光ファイバー２の先端部を束ねる場合、車両内装用表皮材１００の形状、寸法（面積）によって、可能であれば、車両内装用表皮材１００に織り込まれた全ての側面発光型光ファイバー２を束ねてもよく、所定本数の側面発光型光ファイバー２が束ねられた複数の側面発光型光ファイバー束としてもよい。
【００２３】
隣り合う合成樹脂繊維１ｂ、１ａ間に連続して織り込まれる側面発光型光ファイバー２の本数は、特に限定されないが、車両内装用表皮材１００の内装材としての意匠性、及び織物１０としての形態、強度等の観点で１〜５本とすることができる。また、合成樹脂繊維１ｂ、１ａがマルチフィラメントであるときは（図１等参照）、連続して織り込まれる側面発光型光ファイバー２の本数は２〜５本とすることができ、３〜４本であることが好ましい。
【００２４】
一方、合成樹脂繊維１ｂ、１ａがモノフィラメントであるときは、その光沢を利用し、光ファイバーからの光を反射させて十分な輝度を確保することができる。そのため、合成樹脂繊維１ｂ、１ａ間に織り込まれる側面発光型光ファイバー２は１本でもよい。更に、連続して織り込まれる場合の本数は、合成樹脂繊維１ｂ、１ａがマルチフィラメントであるときと比べて少なくすることができ、２〜３本とすることができる。合成樹脂繊維１ｂ、１ａがモノフィラメントであれば、側面発光型光ファイバー２が２本であっても、更には１本であっても、意匠性に優れ、見栄えの良い車両内装用表皮材１００とすることができる。
【００２５】
更に、合成樹脂繊維１ｂ、１ａがマルチフィラメントであるときも、モノフィラメントであるときも、隣り合う合成樹脂繊維１ｂ、１ａの間に、複数の側面発光型光ファイバー２が織り込まれた場合は、隣接する側面発光型光ファイバー２が、各々の長さ方向において熱融着性繊維３により接合されていることが好ましい。このように、隣接する合成樹脂繊維１ｂ、１ａと側面発光型光ファイバー２との間のみでなく、隣接する側面発光型光ファイバー２間も接合されておれば、車両内装用表皮材１００を裁断するときの側面発光型光ファイバー２のほつれを、より効率よく抑えることができる。
【００２６】
熱融着性繊維３は、少なくともその一部が所定の温度で溶融し、合成樹脂繊維１ｂ、１ａと、これに隣接する側面発光型光ファイバー２、及び側面発光型光ファイバー２が隣接して織り込まれているときは、これらの側面発光型光ファイバー２を、各々の長さ方向において接合することができればよく、その材質等は特に限定されない。また、熱融着性繊維３の少なくとも一部が溶融する温度も特に限定されないが、車両内装用表皮材１００の製造工程のうちのいずれかにおいて溶融し、合成樹脂繊維１ｂ、１ａと、隣接する側面発光型光ファイバー２、及び隣接する側面発光型光ファイバー２を接合することができれば、別途、熱融着のための工程を設ける必要がなく好ましい。
【００２７】
上述のように、熱融着性繊維３の材質、溶融する温度は特に限定されないが、織物１０を車両内装用表皮材１００とする工程において溶融し、熱融着性繊維３として作用させるためには、比較的、低温、例えば、７０〜１００℃、特に７０〜９０℃で溶融する材質であることが好ましい。このような熱融着性繊維３としては、例えば、非晶性共重合ポリエステル繊維、ポリアミド繊維、ポリアクリル繊維等が挙げられる。
【００２８】
更に、熱融着性繊維３は、通常、熱融着糸３１のみで用いられるのではなく、熱融着糸３１が溶融するときに溶融しない合成樹脂繊維からなるマルチフィラメント３２と、熱融着糸３１と、が撚られた形態の複合繊維として用いられる（図７参照）。また、マルチフィラメント３２としては、合成樹脂繊維１ｂ、１ａと同様の材質で、繊度の小さいマルチフィラメントを用いることができる。このような複合繊維とすることで、十分な強度等を有し、織物１０を製織するときに容易に織り込むことができる。更に、溶融し、接合の作用をした後も、マルチフィラメント３２は、そのまま車両内装用表皮材１００の構成糸として残存し、車両内装用表皮材１００の強度等の低下が抑えられる。
【００２９】
車両内装用基体４（図４参照）は、通常、合成樹脂製の成形体であり、成形型を用いて加熱、加圧するプレス成形法により、ドアトリム、ルーフトリム等の車両用内装材の形状に成形される。また、合成樹脂は特に限定されず、ポリエチレン、ポリプロピレン等のポリオレフィン系樹脂、及びナイロン６、ナイロン６６等のポリアミド系樹脂が用いられる。これらの合成樹脂のうちでは、成形のし易さ、強度等の観点でポリプロピレンが好ましい。また、剛性等の物性を向上させるため、ガラス繊維、カーボン繊維等が配合された繊維強化樹脂を用いることもできる。
【００３０】
尚、前述の例は単に説明を目的とするものでしかなく、本発明を限定するものと解釈されるものではない。本発明を典型的な実施態様の例を挙げて説明したが、本発明の記述及び図示において使用された文言は、限定的な文言ではなく、説明的および例示的なものであると理解される。ここで詳述したように、その態様において本発明の範囲又は精神から逸脱することなく、添付の特許請求の範囲内で変更が可能である。ここでは、本発明の詳述に特定の構造、材料及び実施態様を参照したが、本発明をここにおける開示事項に限定することを意図するものではなく、寧ろ、本発明は添付の特許請求の範囲内における、機能的に同等の構造、方法、使用の全てに及ぶものとする。
【産業上の利用可能性】
【００３１】
本発明は車両内装用基体に接合され、間接的な車室内照明として機能する車両内装用表皮材の技術分野において利用することができる。特に、ドアトリム、ルーフトリムなどの車両内装材の表皮材の技術分野において有用である。
【符号の説明】
【００３２】
１００；車両内装用表皮材、１０、２０；織物、１ａ；合成樹脂繊維（経糸）、１ｂ；合成樹脂繊維（緯糸）、２；側面発光型光ファイバー、３；熱融着性繊維、３１；熱融着糸、３２；マルチフィラメント、３ａ；接合部、４；樹脂製の車両内装用基体。
【図１】
2018199888.tif 000003
【図２】
2018199888.tif 000004
【図３】
2018199888.tif 000005
【図４】
2018199888.tif 000006
【図５】
2018199888.tif 000007
【図６】
2018199888.tif 000008
【図７】
2018199888.tif 000009
【図８】
2018199888.tif 000010
【図９】
2018199888.tif 000011